Procédé de préparation d’une composition de polyamides comprenant les étapes de : a) fourniture d’un mélange comprenant : de 5 à 90% en poids de polyamide vierge vPA, de 10 à 95% en poids de polyamide à recycler rPA, par rapport au poids total du mélange, le polyamide à recycler rPA étant sous forme d’une poudre non transformée issue de la fabrication additive par frittage ou d’un procédé de revêtement par poudrage ou par projection électrostatique ou de poudre obtenue par broyage d’une pièce à base de polyamide d’un objet à recycler, b) malaxage à l’état fondu dudit mélange, ce par quoi est obtenue une composition de polyamides, c) récupération de ladite composition de polyamides. Procédé selon la revendication 1, dans lequel le polyamide à recycler rPA et le polyamide vierge vPA sont des homopolyamides. Procédé selon la revendication 1 ou 2, dans lequel le nombre moyen d'atomes de carbone (C) par rapport à l'atome d'azote (N) du polyamide à recycler rPA et/ou du polyamide vierge vPA est supérieur ou égal à 8, notamment supérieur ou égal à 10, de préférence supérieur ou égal à 11. Procédé selon l’une quelconque des revendications 1 à 3, dans lequel le polyamide à recycler rPA et le polyamide vierge vPA sont indépendamment choisis parmi du PA11 ou du PA12. Procédé selon l’une quelconque des revendications 1 à 4, dans lequel le polyamide à recycler rPA et le polyamide vierge vPA sont de nature identique, de préférence : le polyamide vierge est du vPA11 et le polyamide à recycler rPA est un rPA11, ou le polyamide vierge est du vPA12 et le polyamide à recycler rPA est un rPA12. Procédé selon l’une quelconque des revendications 1 à 5, dans lequel la viscosité inhérente du polyamide vierge vPA est inférieure à celle de la poudre du mélange, typiquement la viscosité inhérente du polyamide vierge vPA est inférieure d’au moins 10%, notamment d’au moins 20%, de préférence d’au moins 30% à celle de la poudre du mélange. Procédé selon l’une quelconque des revendications 1 à 6, dans lequel l’indice de polydispersité en poids Ip (Mw/Mn) du polyamide vierge vPA est inférieur d’au moins 20%, notamment d’au moins 35%, de préférence d’au moins 50% par rapport à l’indice de polydispersité Ip du polyamide à recycler rPA, ou l’indice de polydispersité Iz (Mz/Mn) du polyamide vierge vPA est inférieur d’au moins 30%, notamment d’au moins 50%, de préférence d’au moins 70%, par rapport à l’indice de polydispersité Iz du polyamide à recycler rPA. Composition de polyamides susceptible d’être obtenue selon le procédé selon l’une quelconque des revendications 1 à 7. Composition de polyamides selon la revendication 8, dans laquelle l’indice de polydispersité en z Iz (Mz/Mn) des polyamides de la composition est supérieur à celui du polyamide vierge utilisé comme produit de départ dans le mélange, et/ou l’indice de polydispersité en poids Ip des polyamides de la composition est supérieur à celui du polyamide vierge utilisé comme produit de départ dans le mélange. Composition de polyamides selon la revendication 8 ou 9, dans laquelle l’indice de polydispersité en z Iz des polyamides de la composition (Mz/Mn) est supérieur ou égal à 3,0, typiquement supérieur ou égal à 3,5, notamment supérieur ou égal à 4,0, de préférence supérieur ou égal à 5,0 et/ou l’indice de polydispersité en poids Ip des polyamides de la composition (Mw/Mn) est supérieur ou égal à 1,5, typiquement supérieur à 2,0, notamment supérieur ou égal à 2,5, de préférence supérieur à 3,0, voire même supérieur à 4,0. Procédé de préparation d’un article comprenant une étape d’extrusion, de moulage ou de surmoulage de la composition selon l’une quelconque des revendications 8 à 10, ce par quoi un article est obtenu. Article susceptible d’être obtenu selon le procédé selon la revendication 11.